Зеленое стекло
GREEN GLASS

Изобретение относится к технологии цветного стекла, которое может быть использовано, например, для изготовления посуды, художественных изделий.
2
2
2
2
2
2
3
Известно зеленое стекло, содержащее следующие компоненты, мас.%: SiO 70,0-75; СаО 5,0-9,0; MgO 2,0-5,0; NaO 11,0-16,0; KO 1,5-5,0; СеO 1,4-2,0; TiO 2,0-6,0; PrO 0,5-3,0 [1].
Задачей изобретения является расширение ассортимента зеленых стекол, снижение температуры его варки.
2
2
2
2
3
2
3
2
3
2
2
2
2
3
2
3
2
3
Технический результат достигается тем, что зеленое стекло, включающее SiO, СаО, MgO, NaO, KO, PrO, дополнительно содержит CrO и BO при следующем соотношении компонентов, мас.%: SiO 64,6-66,3; СаО 4,3-7,0; MgO 0,5-1,5; NaO 11,0-15,0; KO 0,5-1,0; PrO 3,5-4,2; CrO 0,2-0,4; BO 9,0-11,0.
В таблице приведены составы зеленого стекла.
Стекло может быть сварено в электропечах в окислительной среде при температуре 1410-1430°С.
Источник информации
1. SU 607796, 1978.